(57)【特許請求の範囲】
【請求項１】
金属からなる外筒と、この外筒の内部に収容されて、その内部に、先端部にて底部を有する有底穴とされた冷却穴が形成された、前記金属の熱伝導率よりも小さい熱伝導率を有する金属からなる内筒とを有してなる有底円筒金属部材であって、
前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有していることを特徴とする有底円筒金属部材。
【請求項２】
ダイス鋼からなる外筒と、この外筒の内部に収容されて、その内部に、先端部にて底部を有する有底穴とされた冷却穴が形成されたステンレスからなる内筒とを有してなる有底円筒金属部材であって、
前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有していることを特徴とする有底円筒金属部材。
【請求項３】
前記有底円筒金属部材は、ダイカスト鋳造用金型に用いられるコアピンとされていることを特徴とする請求項１または２に記載の有底円筒金属部材。
【請求項４】
金属からなる外筒と、この外筒の内部に収容されて、その内部に、先端部にて底部を有する有底穴とされた冷却穴が形成された、前記金属の熱伝導率よりも小さい熱伝導率を有する金属からなる内筒とを有し、
前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有している有底円筒金属部材の製造方法であって、
前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、
前記第１の穴および前記第２の穴を穿設する際に付いた傷を除去するように前記第１の穴および前記第２の穴の表面を加工して、
前記肉厚部の先端面が前記第１の穴の底面に接するまで前記第１の穴内に挿入し、前記内筒の先端部が前記外筒の底部と当接するまで前記内筒を前記第２の穴内に挿入していき、
前記内筒が挿入された前記外筒を、１０００℃〜１０５０℃で加熱した後、窒素を吹き付けて冷却するようにしたことを特徴とする有底円筒金属部材の製造方法。
【請求項５】
ダイス鋼からなる外筒と、この外筒の内部に収容されて、その内部に、先端部にて底部を有する有底穴とされた冷却穴が形成されたステンレスからなる内筒とを有し、
前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有している有底円筒金属部材の製造方法であって、
前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、
前記第１の穴および前記第２の穴を穿設する際に付いた傷を除去するように前記第１の穴および前記第２の穴の表面を加工して、
前記肉厚部の先端面が前記第１の穴の底面に接するまで前記第１の穴内に挿入し、前記内筒の先端部が前記外筒の底部と当接するまで前記内筒を前記第２の穴内に挿入していき、
前記内筒が挿入された前記外筒を、１０００℃〜１０５０℃で加熱した後、窒素を吹き付けて冷却するようにしたことを特徴とする有底円筒金属部材の製造方法。
【請求項６】
前記冷却の後、焼き戻しをするようにしたことを特徴とする請求項４または５に記載の有底円筒金属部材の製造方法。
【請求項７】
先端部にて底部を有する有底穴と、この有底穴の内部に収容されて、その内部に、先端部にて底部を有する冷却水用通路を形成する、金属からなる内筒とを有してなるダイカスト鋳造用金型であって、
前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有していることを特徴とするダイカスト鋳造用金型。
【請求項８】
先端部にて底部を有する有底穴と、この有底穴の内部に収容されて、その内部に、先端部にて底部を有する冷却水用通路を形成する、ステンレスからなる内筒とを有してなるダイカスト鋳造用金型であって、
前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有していることを特徴とするダイカスト鋳造用金型。
【請求項９】
先端部にて底部を有する有底穴を備える外筒と、この外筒の内部に収容されて、その内部に、先端部にて底部を有する冷却水用通路を形成する、金属からなる内筒とを有し、前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有しているダイカスト鋳造用金型の製造方法であって、
前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、
前記第１の穴および前記第２の穴を穿設する際に付いた傷を除去するように前記第１の穴および前記第２の穴の表面を加工して、前記肉厚部の先端面が前記第１の穴の底面に接するまで前記第１の穴内に挿入し、前記内筒の先端部が前記外筒の底部と当接するまで前記内筒を前記第２の穴内に挿入していき、
前記内筒が挿入された当該ダイカスト鋳造用金型を、１０００℃〜１０５０℃で加熱した後、窒素を吹き付けて冷却するようにしたことを特徴とするダイカスト鋳造用金型の製造方法。
【請求項１０】
先端部にて底部を有する有底穴を備える外筒と、この外筒の内部に収容されて、その内部に、先端部にて底部を有する冷却水用通路を形成する、ステンレスからなる内筒とを有し、前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有しているダイカスト鋳造用金型の製造方法であって、
前記肉厚部の外径との差が０．０１ｍｍ〜０．０５ｍｍとなる内径を有する第１の穴、
および前記薄肉部の外径との差が０．０１ｍｍ〜０．０５ｍｍとなる内径を有する第２の穴を、前記外筒の中心軸線に沿って穿設し、
前記第１の穴および前記第２の穴を穿設する際に付いた傷を除去するように前記第１の穴および前記第２の穴の表面を加工して、前記肉厚部の先端面が前記第１の穴の底面に接するまで前記第１の穴内に挿入し、前記内筒の先端部が前記外筒の底部と当接するまで前記内筒を前記第２の穴内に挿入していき、
前記内筒が挿入された当該ダイカスト鋳造用金型を、１０００℃〜１０５０℃で加熱した後、窒素を吹き付けて冷却するようにしたことを特徴とするダイカスト鋳造用金型の製造方法。
【請求項１１】
前記冷却の後、焼き戻しをするようにしたことを特徴とする請求項９または１０に記載のダイカスト鋳造用金型の製造方法。
【発明の詳細な説明】
【技術分野】
【０００１】
本発明は、ダイカスト鋳造や射出成形等に使用されるコアピン（中子ピン）等の有底円筒金属部材およびその製造方法に関するものである。
【背景技術】
【０００２】
一般に、ダイカスト製品等に対してボルト穴等の孔部を形成するために、金型に固定されるコアピン（中子ピン）が用いられる。コアピンは、金属製の丸棒とされ、中心軸線に沿って冷却穴が形成された中空のものと、冷却穴が形成されていない中実のものがある。下記特許文献１には、冷却穴が形成されたコアピンが開示されている。
冷却穴が形成されたコアピンを使用すれば、ダイカスト製品に生じる引け巣をコアピン位置から遠ざけることができるという点で有利とされている。
【先行技術文献】
【特許文献】
【０００３】
【特許文献１】特開２００９−９０４４４号公報（図１参照）
【発明の概要】
【発明が解決しようとする課題】
【０００４】
しかしながら、上記特許文献１に示すコアピンでは、図７の下側に二点鎖線で示す部位、すなわち、ダイカスト（鋳造）用金型８１に取り付けられた際にキャビティコーナー８２ａと対向するコアピン８３の根元部コーナー８１ａ近傍が、図７の下側に一点鎖線で示す部位、すなわち、コアピン８３の先端部（図７の下側に一点鎖線で示す部位）と同じように冷却されてしまい、キャビティ８２内に供給（注入）された溶湯（例えば、Ａｌ合金の溶湯：溶解したアルミニウム合金）が、キャビティコーナー８２ａに到達する前に凝固して、ダイカスト製品を寸法通りに正確に製造できなかったり、ダイカスト用金型８１からダイカスト製品を取り外す際、ダイカスト製品がコアピン８３の根元部コーナー８１ａに食い付き、ダイカスト製品にクラックが発生したり、コアピン８３の根元部コーナー８１ａ近傍でコアピン８３が折損してしまったりするおそれがある。
【０００５】
また、内部に冷却水を通水させるための冷却水用通路（有底穴）８６が直接設けられたダイカスト用金型８７では、図７の上側に二点鎖線で示す部位、すなわち、キャビティコーナー８８ａと対向するダイカスト用金型８７の肩部コーナー８７ａ近傍が、図７の上側に一点鎖線で示す部位、すなわち、冷却水用通路８６の先端部（図７の上側に一点鎖線で示す部位）と同じように冷却されてしまい、キャビティ８２内に供給（注入）された溶湯（例えば、Ａｌ合金の溶湯：溶解したアルミニウム合金）が、キャビティコーナー８８ａに到達する前に凝固して、ダイカスト製品を寸法通りに正確に製造できなかったり、ダイカスト用金型８７からダイカスト製品を取り外す際、ダイカスト製品がダイカスト用金型８７の肩部コーナー８７ａに食い付き、ダイカスト製品にクラックが発生したり、ダイカスト用金型８７の肩部コーナー８７ａ近傍でダイカスト用金型８７の肩部８７ｂが折損してしまったりするおそれがある。
【０００６】
さらに、コアピン８３の内部に設けられる冷却穴８４や、ダイカスト用金型８７の内部に設けられる冷却水用通路８６は、ドリルで穿設されるのが一般的であり、その場合、冷却穴８４を形成するコアピン８３の内周面や、冷却水用通路８６を形成するダイカスト用金型８７の内周面に、ドリルの刃によって傷（ツールマーク：切削痕）が付き（細かな凹凸ができ）、そこに冷却水が滞留して、コアピン８３の内周面や、ダイカスト用金型８７の内周面が酸化し、コアピン８３の内周面や、ダイカスト用金型８７の内周面に錆が発生してしまうことがある。また、この錆が著しく進行すると、コアピン８３やダイカスト用金型８７の肉厚方向に亀裂や割れが発生し、冷却穴８４や冷却水用通路８６を通過する水等の冷却材が外に漏れ出すおそれがある。
【０００７】
本発明は、上記の事情に鑑みてなされたもので、製品を寸法通りに正確に製造することができ、金型から製品を取り外す際、製品の、金型の肩部コーナーへの食い付きまたは有底円筒金属部材の根元部コーナーへの食い付きを防止することができて、金型から取り外された製品の、クラックの発生を防止することができる有底円筒金属部材およびその製造方法を提供することを主たる目的とする。
【課題を解決するための手段】
【０００８】
本発明は、上記課題を解決するため、以下の手段を採用した。
本発明に係る有底円筒金属部材は、金属からなる外筒と、この外筒の内部に収容されて、その内部に、先端部にて底部を有する有底穴とされた冷却穴が形成された、前記金属の熱伝導率よりも小さい熱伝導率を有する金属からなる内筒とを有してなる有底円筒金属部材であって、前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有している。
【０００９】
本発明に係る有底円筒金属部材は、ダイス鋼からなる外筒と、この外筒の内部に収容されて、その内部に、先端部にて底部を有する有底穴とされた冷却穴が形成されたステンレスからなる内筒とを有してなる有底円筒金属部材であって、前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有している。
【００１０】
本発明に係る有底円筒金属部材の製造方法は、金属からなる外筒と、この外筒の内部に収容されて、その内部に、先端部にて底部を有する有底穴とされた冷却穴が形成された、前記金属の熱伝導率よりも小さい熱伝導率を有する金属からなる内筒とを有し、前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有している有底円筒金属部材の製造方法であって、前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、前記第１の穴および前記第２の穴を穿設する際に付いた傷を除去するように前記第１の穴および前記第２の穴の表面を加工して、前記肉厚部の先端面が前記第１の穴の底面に接するまで前記第１の穴内に挿入し、前記内筒の先端部が前記外筒の底部と当接するまで前記内筒を前記第２の穴内に挿入していき、前記内筒が挿入された前記外筒を、１０００℃〜１０５０℃で加熱した後、窒素を吹き付けて冷却するようにした。
【００１１】
本発明に係る有底円筒金属部材の製造方法は、ダイス鋼からなる外筒と、この外筒の内部に収容されて、その内部に、先端部にて底部を有する有底穴とされた冷却穴が形成されたステンレスからなる内筒とを有し、前記内筒が、基端部側に形成された開口から、金型に取り付けられた際にキャビティコーナーと対向する前記金型の肩部コーナーに対応する箇所を経由し、かつ、前記金型から前記キャビティの側に突出する前記金型の肩部内まで、または金型に取り付けられた際にキャビティコーナーと対向する当該有底円筒金属部材の根元部コーナーに対応する箇所を経由し、かつ、前記キャビティ内まで延設された肉厚部と、この肉厚部に連続して先端部側に形成された底部まで延設された薄肉部とを有している有底円筒金属部材の製造方法であって、前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、前記第１の穴および前記第２の穴を穿設する際に付いた傷を除去するように前記第１の穴および前記第２の穴の表面を加工して、前記肉厚部の先端面が前記第１の穴の底面に接するまで前記第１の穴内に挿入し、前記内筒の先端部が前記外筒の底部と当接するまで前記内筒を前記第２の穴内に挿入していき、前記内筒が挿入された前記外筒を、１０００℃〜１０５０℃で加熱した後、窒素を吹き付けて冷却するようにした。
【００１２】
本発明に係る有底円筒金属部材および本発明に係る有底円筒金属部材の製造方法により製造された有底円筒金属部材によれば、内筒に設けられた肉厚部により、金型（例えば、ダイカスト用金型）に取り付けられた際にキャビティコーナーと対向する金型の肩部コーナー近傍、または金型に取り付けられた際にキャビティコーナーと対向する当該有底円筒金属部材の根元部コーナー近傍が、有底円筒金属部材の先端部と同じように冷却されてしまうことがなくなる。
これにより、キャビティ内に供給（注入）された溶湯（例えば、Ａｌ合金の溶湯：溶解したアルミニウム合金）は、キャビティコーナーに確実に到達して、その後凝固することになり、製品（例えば、ダイカスト製品）を寸法通りに正確に製造することができる。
また、金型から製品を取り外す際、製品が金型の肩部コーナーまたは当該有底円筒金属部材の根元部コーナーに食い付くのを防止することができ、製品にクラックが発生するのを防止することができて、金型の肩部コーナー近傍で金型の肩部が折損してしまうのを、または当該有底円筒金属部材の根元部コーナー近傍で当該有底円筒金属部材が折損してしまうのを防止することができる。
【００１３】
また、本発明に係る有底円筒金属部材および本発明に係る有底円筒金属部材の製造方法により製造された有底円筒金属部材によれば、外筒の内周側が、錆難い金属（例えば、ステンレス）からなる内筒で覆われ、冷却穴に流入した冷却水が、外筒の内周面に接触しないようになっている。
これにより、冷却穴を形成する有底円筒金属部材の内周面が酸化し、錆が発生してしまうことを防止することができ、有底円筒金属部材の肉厚方向に亀裂や割れが発生して、冷却穴を通過する冷却水が外に漏れ出すことを防止することができる。
【００１４】
さらに、本発明に係る有底円筒金属部材および本発明に係る有底円筒金属部材の製造方法により製造された有底円筒金属部材によれば、内筒と外筒とが、密着面（接合面）のところで互いに溶けあって、内筒の外周面と外筒の内周面とが（直接）密着した状態で接合され、外筒が冷却水によって効率よく冷却されることになるので、有底円筒金属部材の焼き付きを防止できるとともに、製品に生じる引け巣を有底円筒金属部材位置から遠ざけることができる。
【００１５】
さらにまた、本発明に係る有底円筒金属部材の製造方法によれば、真空熱処理中におけるガスの発生がないので、真空熱処理炉を用いて有底円筒金属部材を製造することができる。
【００１６】
上記有底円筒金属部材において、前記有底円筒金属部材は、ダイカスト用金型に用いられるコアピンとされているとさらに好適である。
【００１７】
このような有底円筒金属部材によれば、有底円筒金属部材に形成された有底穴は、冷却水を供給して冷却するための冷却穴として使用され、冷却穴を通過する冷却水の漏洩が防止されることになるので、製品の歩留まりを向上させることができる。
【００１８】
上記有底円筒金属部材の製造方法において、前記冷却の後、焼き戻しをするとさらに好適である。
【００１９】
このような有底円筒金属部材の製造方法によれば、１０００℃〜１０５０℃で加熱された際に生じた残留応力が除去され、使用目的に応じた適正な硬さと粘り強さとのバランスがとられるとともに、不安定な相の安定化が図られることになるので、経年変形や割れ等を防止することができる。
【００２０】
本発明に係るダイカスト鋳造用金型は、先端部にて底部を有する有底穴と、この有底穴の内部に収容されて、その内部に、先端部にて底部を有する冷却水用通路を形成する、金属からなる内筒とを有してなるダイカスト鋳造用金型であって、前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有している。
【００２１】
本発明に係るダイカスト鋳造用金型は、先端部にて底部を有する有底穴と、この有底穴の内部に収容されて、その内部に、先端部にて底部を有する冷却水用通路を形成する、ステンレスからなる内筒とを有してなるダイカスト鋳造用金型であって、前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有している。
【００２２】
本発明に係るダイカスト鋳造用金型の製造方法は、先端部にて底部を有する有底穴を備える外筒と、この外筒の内部に収容されて、その内部に、先端部にて底部を有する冷却水用通路を形成する、金属からなる内筒とを有し、前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有しているダイカスト鋳造用金型の製造方法であって、前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、前記第１の穴および前記第２の穴を穿設する際に付いた傷を除去するように前記第１の穴および前記第２の穴の表面を加工して、前記肉厚部の先端面が前記第１の穴の底面に接するまで前記第１の穴内に挿入し、前記内筒の先端部が前記外筒の底部と当接するまで前記内筒を前記第２の穴内に挿入していき、前記内筒が挿入された当該ダイカスト鋳造用金型を、１０００℃〜１０５０℃で加熱した後、窒素を吹き付けて冷却するようにした。
【００２３】
本発明に係るダイカスト鋳造用金型の製造方法は、先端部にて底部を有する有底穴を備える外筒と、この外筒の内部に収容されて、その内部に、先端部にて底部を有する冷却水用通路を形成する、ステンレスからなる内筒とを有し、前記内筒が、基端部側に形成された開口から、キャビティコーナーと対向する当該ダイカスト鋳造用金型の肩部コーナーに対応する箇所を経由し、かつ、当該ダイカスト鋳造用金型から前記キャビティの側に突出する当該ダイカスト鋳造用金型の肩部内まで延設された肉厚部と、この肉厚部に連続して先端部側に形成された底部まで延設された薄肉部とを有しているダイカスト鋳造用金型の製造方法であって、前記肉厚部の外径との差が０．０１ｍｍ〜０．０５ｍｍとなる内径を有する第１の穴、および前記薄肉部の外径との差が０．０１ｍｍ〜０．０５ｍｍとなる内径を有する第２の穴を、前記外筒の中心軸線に沿って穿設し、前記第１の穴および前記第２の穴を穿設する際に付いた傷を除去するように前記第１の穴および前記第２の穴の表面を加工して、前記肉厚部の先端面が前記第１の穴の底面に接するまで前記第１の穴内に挿入し、前記内筒の先端部が前記外筒の底部と当接するまで前記内筒を前記第２の穴内に挿入していき、前記内筒が挿入された当該ダイカスト鋳造用金型を、１０００℃〜１０５０℃で加熱した後、窒素を吹き付けて冷却するようにした。
【００２４】
本発明に係るダイカスト鋳造用金型および本発明に係るダイカスト鋳造用金型の製造方法により製造されたダイカスト鋳造用金型によれば、内筒に設けられた肉厚部により、キャビティコーナーと対向する金型の肩部コーナー近傍が、金型の肩部の先端部と同じように冷却されてしまうことがなくなる。
これにより、キャビティ内に供給（注入）された溶湯（例えば、Ａｌ合金の溶湯：溶解したアルミニウム合金）は、キャビティコーナーに確実に到達して、その後凝固することになり、ダイカスト製品を寸法通りに正確に製造することができる。
また、ダイカスト鋳造用金型からダイカスト製品を取り外す際、ダイカスト製品が金型の肩部コーナーに食い付くのを防止することができ、ダイカスト製品にクラックが発生するのを防止することができて、金型の肩部コーナー近傍で金型の肩部が折損してしまうのを防止することができる。
【００２５】
また、本発明に係るダイカスト鋳造用金型および本発明に係るダイカスト鋳造用金型の製造方法により製造されたダイカスト鋳造用金型によれば、冷却穴の内周側が、錆難い金属（例えば、ステンレス）からなる内筒で覆われ、冷却穴に流入した冷却水が、ダイカスト鋳造用金型の内周面に接触しないようになっている。
これにより、冷却穴を形成するダイカスト鋳造用金型の内周面が酸化し、錆が発生してしまうことを防止することができ、ダイカスト鋳造用金型の肉厚方向に亀裂や割れが発生して、冷却穴を通過する冷却水が外に漏れ出すことを防止することができる。
【００２６】
さらに、本発明に係るダイカスト鋳造用金型および本発明に係るダイカスト鋳造用金型の製造方法により製造されたダイカスト鋳造用金型によれば、内筒とダイカスト鋳造用金型とが、密着面（接合面）のところで互いに溶けあって、内筒の外周面とダイカスト鋳造用金型の内周面とが（直接）密着した状態で接合され、ダイカスト鋳造用金型が冷却水によって効率よく冷却されることになるので、ダイカスト製品に生じる引け巣を冷却水用通路（すなわち、有底穴）の位置から遠ざけることができる。
【００２７】
さらにまた、本発明に係るダイカスト鋳造用金型の製造方法によれば、真空熱処理中におけるガスの発生がないので、真空熱処理炉を用いてダイカスト鋳造用金型を製造することができる。
【００２８】
上記ダイカスト鋳造用金型の製造方法において、前記冷却の後、焼き戻しをするとさらに好適である。
【００２９】
このようなダイカスト鋳造用金型の製造方法によれば、１０００℃〜１０５０℃で加熱された際に生じた残留応力が除去され、使用目的に応じた適正な硬さと粘り強さとのバランスがとられるとともに、不安定な相の安定化が図られることになるので、経年変形や割れ等を防止することができる。
【発明の効果】
【００３０】
本発明に係る有底円筒金属部材によれば、製品を寸法通りに正確に製造することができ、金型から製品を取り外す際、製品の、金型の肩部コーナーへの食い付きまたは有底円筒金属部材の根元部コーナーへの食い付きを防止することができて、金型から取り外された製品の、クラックの発生を防止することができるという効果を奏する。
【図面の簡単な説明】
【００３１】
【図１】本発明の一実施形態に係る有底円筒金属部材の製造方法を用いて製造されたコアピンをダイカスト用金型に取り付けた状態を示す側断面図である。
【図２】本発明の一実施形態に係る有底円筒金属部材の製造方法を用いて製造されたコアピンの断面図である。
【図３】本発明の一実施形態に係る有底円筒金属部材の製造方法を示す図である。
【図４】本発明の一実施形態に係るダイカスト用金型の斜視図である。
【図５】本発明の一実施形態に係るダイカスト用金型の正面図である。
【図６】本発明の一実施形態に係るダイカスト用金型の要部を拡大して示す断面図である。
【図７】従来の問題点を説明するための図である。
【発明を実施するための形態】
【００３２】
以下、本発明の一実施形態に係る有底円筒金属部材およびその製造方法について、図１から図３を参照しながら説明する。
本実施形態では、ダイカスト用金型に用いるコアピン（中子ピン）を有底円筒金属部材の一例として、コアピンの使用形態およびコアピンの形状を説明した後に、コアピンの製造方法について説明する。
なお、図１は本実施形態に係る有底円筒金属部材の製造方法を用いて製造されたコアピンをダイカスト用金型に取り付けた状態を示す側断面図、図２は本実施形態に係る有底円筒金属部材の製造方法を用いて製造されたコアピンの断面図、図３は本実施形態に係る有底円筒金属部材の製造方法を示す図である。
【００３３】
図１には、ダイカスト（鋳造）用金型３に固定されたコアピン１を示している。コアピン１の先端部（図１において右方）１ａ側は、金型３内に配置されている。コアピン１の内部には、基端部（図１において左方）１ｂからその中心軸線に沿って中心穴が形成されており、先端部１ａにて底部１ｄ（図２参照）を有する有底穴とされた冷却穴１ｃが形成されている。この冷却穴１ｃ内には、コアピン１の中心軸線に沿って冷却水供給パイプ（内パイプ）５が挿入されている。
【００３４】
冷却水供給パイプ５の先端５ａから冷却穴１ｃの底部１ｄ、すなわち、コアピン１の先端部１ａに向かって冷却水が噴出するようになっている。冷却水供給パイプ５の他端は、冷却水供給配管７に接続されている。冷却水供給配管７の上流側には、図示しない冷却装置本体が設けられている。冷却水供給パイプ５の先端５ａから噴出した冷却水は、冷却穴１ｃの底部に衝突した後に流れの向きを反転させ、冷却穴１ｃ内を基端部１ｂに向かって流れる。このように冷却水が流れる際に、コアピン１の壁部を介して伝達された熱を受け取ることによって、コアピン１を内部から冷却する。基端部１ｂへと向かって流れた冷却水は、コアピン１の基端部１ｂに接続された接続管（外パイプ）９内へと流れ込み、冷却水戻り配管１１を介して図示しない冷却装置本体へと導かれる。
【００３５】
以上説明したように、コアピン１内に冷却水を供給しながらダイカスト製造工程を行うことにより、コアピン１の焼き付きを防止できるとともに、ダイカスト製品に生じる引け巣をコアピン１位置から遠ざけることができる。
【００３６】
図２には、コアピン１の形状を示している。なお、同図に示したコアピンの形状はあくまでも一例であって、本発明はこの形状に限定されるものではない。
コアピン１は、外筒２と、内筒４とを備えている。外筒２は、例えば、ダイカスト金属材料として最も広く使用されているダイス鋼（ＳＫＤ６１）で作られており、基端部１ｂ側に位置する大径部１２と、先端部１ａ側に位置するとともに大径部１２よりも小径とされた小径テーパ部１４と、大径部１２と小径テーパ部１４との間に位置するとともに小径テーパ部１４に対して連続的に接続された小径直線部１６とを有している。
一方、内筒４は、例えば、ステンレス（例えば、ＳＵＳ３０４）で作られており、厚さ０．１ｍｍ〜０．１５ｍｍ程度の薄肉部４ａと、薄肉部４ａの３〜４倍程度の厚さ（０．３ｍｍ〜０．６ｍｍ程度の厚さ）を有する肉厚部４ｂとを有している。
【００３７】
大径部１２の直径は、例えば、１３ｍｍとされており、小径直線部１６の直径は、例えば、４．１ｍｍとされている。小径テーパ部１４の直径は、基端部１ｂ側が４．１ｍｍとされ、先端にいくにしたがい先細り形状となるようなテーパ形状となっている。テーパ角は、例えば、１°とされる。小径テーパ部１４の先端、すなわち、コアピン１の先端部１ａは、球面形状を有するように加工されている。
外筒２の長さは、２５０ｍｍとされている。大径部１２の長さは２５ｍｍ、小径直線部１６の長さは２０３ｍｍ、小径テーパ部１４の長さは２２ｍｍとされている。
【００３８】
コアピン１には、基端部１ｂから先端部１ａの手前にかけて、中心軸線に沿って冷却穴１ｃとしての中心穴が形成されている。冷却穴１ｃの先端部１ａ側は貫通しておらず、底部１ｄが設けられている。このように、冷却穴１ｃは有底穴となっている。また、大径部１２および小径直線部１６の（半径方向）内側に位置する外筒２の内周面（内側面）２ａ、より詳しくは、基端部１ｂ側に形成された開口１ｅから、ダイカスト用金型３（図１参照）に取り付けられた際にキャビティコーナー１８ａ（図１参照）と対向するダイカスト用金型３の肩部コーナー３ａ（図１参照）近傍で、かつ、ダイカスト用金型３からキャビティ１８（図１参照）の側に突出するダイカスト用金型３の肩部（突出部）３ｂ（図１参照）内に位置する小径直線部１６の内周面２ａには、内筒４の肉厚部４ｂの外周面（外側面）４ｃが密着した状態で取り付けられている。
【００３９】
さらに、小径直線部１６および小径テーパ部１４の内側に位置する外筒２の内周面２ｂ、より詳しくは、肉厚部４ｂの先端面（肉厚部４ｂを収容するのに穿設された穴２ａ（図２、図３（ｂ）参照）の底面２ｅ（図２、図３（ａ），（ｂ）参照）と接する端面）４ｄから先端部１ａ側に位置する小径直線部１６および小径テーパ部１４の内周面２ｂには、内筒４の薄肉部４ａの外周面（外側面）４ｅが密着した状態で取り付けられている。内筒４は基端部１ｂ側に形成された開口１ｅ（または開口１ｅ近傍）まで延びている。すなわち、外筒２の内側（内周側）は、内筒４で、その全体あるいは接続管９の先端（図１において右方）が螺結される雌ねじ部（図示せず）を除いた全体が）覆われ、外筒２の内周面２ａには、肉厚部４ｂの外周面（外側面）４ｃが密着し、穴２ａの底面２ｅには、肉厚部４ｂの先端面４ｄが密着して、外筒２の内周面２ｂには薄肉部４ａの外周面（外側面）４ｆが密着している。
【００４０】
冷却穴１ｃの基端部１ｂ側には、雌ねじ部（図示せず）が形成されており、この雌ねじ部によって、図１に示した接続管９の先端がコアピン１に対して螺結される。
小径直線部１６の肉厚は、内筒４の先端面４ｄから先端部１ａ側で１．０ｍｍ、内筒４の先端面４ｄから基端部１ｂ側で０．５ｍｍとされ、小径テーパ部１４の肉厚は、基端部１ｂ側の最も厚い位置で１．０ｍｍとされている。なお、コアピン１の小径テーパ部１４の先端では直径が小さくなっているので、この位置における肉厚が最も薄くなる。
【００４１】
つぎに、上記コアピン１の製造方法について、図３（ａ）および図３（ｂ）を参照しながら説明する。
まずはじめに、図３（ａ）に示すように、内筒４の薄肉部４ａの外径との差（クリアランス）が０．０１ｍｍ〜０．０５ｍｍ（より好ましくは、０．０１ｍｍ〜０．０３ｍｍ）となる内径を有する（第２の）穴２ｃ、および内筒４の肉厚部４ｂの外径との差（クリアランス）が０．０１ｍｍ〜０．０５ｍｍ（より好ましくは、０．０１ｍｍ〜０．０３ｍｍ）となる内径を有する（第１の）穴２ｄを、外筒２の中心軸線に沿って穿設（機械加工）する。
つづいて、穴２ｃ，２ｄを穿設する際にドリルの刃によって付いた傷（ツールマーク：切削痕）を極力除去するように、すなわち、穴２ｃ，２ｄの表面粗度（表面相度）が良くなる（小さく）ように穴２ｃ，２ｄの表面（内周面）を加工（研磨）して、穴２ａ，２ｂ（図２、図３（ｂ）参照）とする。
【００４２】
つぎに、図３（ｂ）に示すように、表面粗度が良くなるように加工された穴２ｂ内に、穴２ｂの内径との差（クリアランス）が０．０１ｍｍ〜０．０５ｍｍ（より好ましくは、０．０１ｍｍ〜０．０３ｍｍ）となる外径を有する内筒４の薄肉部４ａを、薄肉部４ａの先端部が外筒２の底部に接するまで穴２ｂ内に挿入するとともに、表面粗度が良くなるように加工された穴２ａ内に、穴２ａの内径との差（クリアランス）が０．０１ｍｍ〜０．０５ｍｍ（より好ましくは、０．０１ｍｍ〜０．０３ｍｍ）となる外径を有する内筒４の肉厚部４ｂを、肉厚部４ｂの先端面４ｄが穴２ａの底面２ｅに接するまで穴２ａ内に挿入する。
そして、内筒４が挿入された外筒２を図示しない真空熱処理炉に入れて１０００℃〜１０５０℃で１時間程加熱した後、窒素を吹き付けて急冷する。
【００４３】
その後、再び真空熱処理炉に入れて１０００℃〜１０５０℃で１時間程加熱した後、窒素を吹き付けて急冷し、三度真空熱処理炉に入れて１０００℃〜１０５０℃で１時間程加熱した後、窒素を吹き付けて急冷する。
【００４４】
本実施形態に係るコアピン１および本実施形態に係るコアピン１の製造方法により製造されたコアピン１によれば、肉厚部４ｂにより、ダイカスト用金型３に取り付けられた際にキャビティコーナー１８ａと対向するダイカスト用金型３の肩部コーナー３ａ近傍が、コアピン１の先端部と同じように冷却されてしまうことがなくなる。
これにより、キャビティ１８内に供給（注入）された溶湯（例えば、Ａｌ合金の溶湯：溶解したアルミニウム合金）は、キャビティコーナー１８ａに確実に到達して、その後凝固することになり、ダイカスト製品を寸法通りに正確に製造することができる。
また、ダイカスト用金型３からダイカスト製品を取り外す際、ダイカスト製品がダイカスト用金型３の肩部コーナー３ａに食い付くのを防止することができ、ダイカスト製品にクラックが発生するのを防止することができて、ダイカスト用金型３の肩部コーナー３ａ近傍でダイカスト用金型３の肩部３ｂが折損してしまうのを防止することができる。
【００４５】
また、本実施形態に係るコアピン１および本実施形態に係るコアピン１の製造方法により製造されたコアピン１によれば、外筒２の内周側が、錆難いステンレスからなる内筒４で覆われ、冷却穴１ｃに流入した冷却水が、外筒２の内周面に接触しないようになっている。
これにより、冷却穴１ｃを形成するコアピン１の内周面が酸化し、錆が発生してしまうことを防止することができ、コアピン１の肉厚方向に亀裂や割れが発生して、冷却穴１ｃを通過する冷却水が外に漏れ出すことを防止することができる。
【００４６】
さらに、本実施形態に係るコアピン１および本実施形態に係るコアピン１の製造方法により製造されたコアピン１によれば、内筒４と外筒２とが、密着面（接合面）のところで互いに溶けあって、内筒４の外周面４ｃ，４ｅと外筒２の内周面２ａ，２ｂとが（直接）密着した状態で接合され、外筒２が冷却水によって効率よく冷却されることになるので、コアピン１の焼き付きを防止できるとともに、ダイカスト製品に生じる引け巣をコアピン１位置から遠ざけることができる。
【００４７】
さらにまた、本実施形態に係るコアピン１および本実施形態に係るコアピン１の製造方法により製造されたコアピン１によれば、コアピン１に形成された有底穴は、冷却水を供給して冷却するための冷却穴１ｃとして使用され、冷却穴１ｃを通過する冷却水の漏洩が防止されることになるので、ダイカスト製品の歩留まりを向上させることができる。
【００４８】
さらにまた、本実施形態に係るコアピン１および本実施形態に係るコアピン１の製造方法により製造されたコアピン１によれば、肉厚部４ｂの厚みを変えて作製したり、肉厚部４ｂの厚みを調整したりする（例えば、内周面（内側面）を削る）だけで肉厚部４ｂの熱伝導率を容易に変えることができる。
【００４９】
また、本実施形態に係るコアピン１の製造方法によれば、真空熱処理中におけるガスの発生がないので、真空熱処理炉を用いてコアピンを製造することができる。
【００５０】
さらに、本実施形態に係るコアピン１の製造方法によれば、１０００℃〜１０５０℃で加熱された際に生じた残留応力が除去され、使用目的に応じた適正な硬さと粘り強さとのバランスがとられるとともに、不安定な相の安定化が図られることになるので、経年変形や割れ等を防止することができる。
【００５１】
なお、本発明は上述した実施形態に限定されるものではなく、本発明の要旨を逸脱しない範囲内において適宜変更することができる。
例えば、上述した実施形態では、図１に示すように、コアピン１全体がダイカスト用金型３の内部に収容された状態で使用されるものを一具体例として挙げて説明したが、本発明はこれに限定されるものではなく、本発明は、図７の下側に示すような、コアピンの一部または大半がダイカスト用金型８１からキャビティ８２の側に突出した状態で使用されるコアピンにも適用することができる。この場合、ダイカスト用金型８１からキャビティ８２の側に突出するコアピンにより、例えば、図４および図５に示すようなシリンダーブロック（ウォータージャケット）４１の冷却水用通路（冷却水用有底穴）４２が形成されることになる。また、図７の下側に示すような、コアピンの一部または大半がダイカスト用金型８１からキャビティ８２の側に突出した状態で使用されるコアピンに適用された場合には、ダイカスト用金型８１からダイカスト製品を取り外す際、ダイカスト製品がコアピンの根元部コーナーに食い付くのを防止することができ、ダイカスト製品にクラックが発生するのを防止することができて、コアピンの根元部コーナー近傍でコアピンが折損してしまうのを防止することができる。
【００５２】
また、本発明は、図７の上側に示すような、内部に冷却水を通水させるための冷却水用通路８６が直接設けられたダイカスト用金型８７にも適用することができる。この場合、図６に示すように、基端部（図６において右側の端部）側に形成された開口６１から、キャビティコーナー８８ａ（図７参照）と対向するダイカスト用金型６２の肩部コーナー（図示せず）近傍で、かつ、ダイカスト用金型６２からキャビティ８２（図７参照）の側に突出するダイカスト用金型６２の図示しない肩部（突出部）内に位置する第１の内周面６２ａには、内筒６３の肉厚部６３ａの外周面（外側面）６３ｂが密着した状態で取り付けられることになる。
【００５３】
一方、内筒６３の先端面（内筒６３を収容するのに穿設された穴の底面６４と接する端面）６３ｃから先端部（図６において左側の端部）側に位置して、第１の内周面６２ａよりも小さい内径を有する第２の内周面６２ｂには、内筒６３の薄肉部６３ｄの外周面（外側面）６３ｅが密着した状態で取り付けられることになる。
そして、内筒６３は基端部側に形成された開口６１まで延びている。すなわち、第１の内周面６２ａおよび第２の内周面６２ｂの内側（内周側）は、内筒６３で、その全体が覆われ、第１の内周面６２ａには、肉厚部６３ａの外周面（外側面）６３ｂが密着し、穴の底面６４には、肉厚部６３ａの先端面６３ｃが密着して、第２の内周面６２ｂには薄肉部６３ｄの外周面（外側面）６３ｅが密着している。また、第１の内周面６２ａおよび第２の内周面６２ｂの内側（内周側）には、冷却水用通路６５が形成されることになる。
なお、図６に示すダイカスト用金型６２の製造方法は、図３（ａ）および図３（ｂ）を用いて説明したコアピン１の製造方法と同様であるので、ここではその説明を省略する。
【００５４】
さらに、上述した実施形態では、内筒４，６３として、ステンレスから作られたものを一具体例として挙げて説明したが、本発明はこれに限定されるものではなく、内筒４，６３は、その他の金属（銅、真鍮、ダイス鋼（ＳＫＤ６１）等）から作られたものであってもよい。
【符号の説明】
【００５５】
１    コアピン（有底円筒金属部材）
１ｃ  冷却穴
１ｄ  底部
２    外筒
２ｃ  （第２の）穴
２ｄ  （第１の）穴
３    ダイカスト鋳造用金型（金型）
３ａ  肩部コーナー
３ｂ  肩部
４    内筒
４ａ  薄肉部
４ｂ  肉厚部
１８    キャビティ
１８ａ  キャビティコーナー
６２    ダイカスト鋳造用金型（金型）
６３    内筒
６５    冷却水用通路
【図１】
0005479511.tif 000002
【図２】
0005479511.tif 000003
【図３】
0005479511.tif 000004
【図４】
0005479511.tif 000005
【図５】
0005479511.tif 000006
【図６】
0005479511.tif 000007
【図７】
0005479511.tif 000008